(57)【特許請求の範囲】
【請求項１】
身体の患部を温めることができるようになされた温熱具に、電磁誘導加熱によって温熱を蓄熱する方法であって、
気温２０℃、相対湿度５０％と、気温２０℃、相対湿度９５％とにおける吸湿量差が３０ｇ／ｍ２以上の吸湿性を有する吸湿性繊維を具備し、身体の患部適宜箇所に合わせて縫製加工して構成されてなる温熱具であって、吸湿性繊維を含む温熱層と通気防湿性繊維を含む保温層との二層構造となされ、一端が閉じられて筒状となされた温熱具を用い、保温層が外側となるようにして電磁誘導加熱することを特徴とする温熱具による温熱の蓄熱方法。
【請求項２】
身体の患部を温めることができるようになされた温熱具に、電磁誘導加熱によって温熱を蓄熱する方法であって、
気温２０℃、相対湿度５０％と、気温２０℃、相対湿度９５％とにおける吸湿量差が３０ｇ／ｍ２以上の吸湿性を有する吸湿性繊維を具備し、身体の患部適宜箇所に合わせて縫製加工して構成されてなる温熱具であって、吸湿性繊維を含む温熱層と通気防湿性繊維を含む保温層との二層構造となされた帯布状の温熱具を用い、保温層が外側となるようにロール状に丸めた状態にして立てて、外部に露出する温熱層を上部の渦巻き状の部分だけに止めて電磁誘導加熱することを特徴とする温熱具による温熱の蓄熱方法。
【請求項３】
吸湿性繊維として、架橋アクリレート系繊維を用いる請求項１または２記載の温熱具による温熱の蓄熱方法。
【発明の詳細な説明】
【０００１】
【発明の属する技術分野】
本発明は、身体に身につけるようになされた温熱具であって、電子レンジなどの電磁誘導加熱によって、温熱を含んだ状態に温めることができるようになされた温熱具による温熱の蓄熱方法に関する。
【０００２】
【従来の技術】
従来より、電子レンジなどによって温めて身体の温熱治療に使用するようになされた温熱具として、例えば、特開２０００−１３９９８７号公報に示すようなものが知られている。すなわち、この温熱具は、通気性を有する袋体の中に、粒状のシリカゲルを充填封入して構成されていた。
【０００３】
【発明が解決しようとする課題】
しかし、上記従来の温熱具の場合、粒状物を袋体の中に入れているので、安定した形状にならないといった不都合を生じていた。
【０００４】
また、粒状物を袋体の中に入れて構成しているため、嵩張ってしまうといった不都合を生じていた。
【０００５】
さらに、シリカゲルの粒が重いため、肩などの患部に使用する場合には、肩が凝り、かつ、シリカゲルの粒が硬いため、肌当たりが悪く、快適な使用感が得られないといった不都合を生じていた。
【０００６】
本発明は、係る実情に鑑みてなされたものであって、軽量で、薄く、暖かく、形状安定性にも優れ、繰り返して何度でも快適に使用することができる温熱具を利用した温熱の蓄熱方法を提供することを目的としている。
【０００７】
【課題を解決するための手段】
上記課題を解決するための本発明の温熱具による温熱の蓄熱方法は、身体の患部を温めることができるようになされた温熱具に、電磁誘導加熱によって温熱を蓄熱する方法であって、気温２０℃、相対湿度５０％と、気温２０℃、相対湿度９５％とにおける吸湿量差が３０ｇ／ｍ２以上の吸湿性を有する吸湿性繊維を具備し、身体の患部適宜箇所に合わせて縫製加工して構成されてなる温熱具であって、吸湿性繊維を含む温熱層と通気防湿性繊維を含む保温層との二層構造となされ、一端が閉じられて筒状となされた温熱具を用い、保温層が外側となるようにして電磁誘導加熱するものである。また、吸湿性繊維として、架橋アクリレート系繊維を用いるものである。
【０００８】
また、上記課題を解決するための本発明の温熱具による温熱の蓄熱方法は、身体の患部を温めることができるようになされた温熱具に、電磁誘導加熱によって温熱を蓄熱する方法であって、気温２０℃、相対湿度５０％と、気温２０℃、相対湿度９５％とにおける吸湿量差が３０ｇ／ｍ２以上の吸湿性を有する吸湿性繊維を具備し、身体の患部適宜箇所に合わせて縫製加工して構成されてなる温熱具であって、吸湿性繊維を含む温熱層と通気防湿性繊維を含む保温層との二層構造となされた帯布状の温熱具を用い、保温層が外側となるようにロール状に丸めた状態にして立てて、外部に露出する温熱層を上部の渦巻き状の部分だけに止めて電磁誘導加熱するものである。また、吸湿性繊維として、架橋アクリレート系繊維を用いるものである。
【００１０】
【発明の実施の形態】
以下、本発明の実施の形態を図面を参照して説明する。
【００１１】
図１は温熱具１の全体構成の概略を示し、図２は同温熱具１の使用状態を示している。
【００１２】
すなわち、この温熱具１は、吸湿性繊維を縫製加工して構成され、電磁誘導加熱することにより発生した蒸発熱によって温熱を蓄熱した状態とされ、身体２の患部を温めることができるようになされている。
【００１３】
温熱具１は、幅１０ｃｍ、長さ６０ｃｍの帯布状となされ、身体２の首もとに沿って肩に掛けることができるようになされている。
【００１４】
この温熱具１は、吸湿性繊維を、編織物、不織布などのシート状に縫製加工して構成される。
【００１５】
この温熱具１を構成する吸湿性繊維としては、気温２０℃、相対湿度５０％と、気温２０℃、相対湿度９５％とにおける吸湿量差が３０ｇ／ｍ2 以上の吸湿性を有するものが使用される。
【００１６】
このような吸湿性繊維としては、例えば、カネボウ社製  ベルオアシス（商品名）などの吸放湿性アクリレート系繊維や、東洋紡社製  モイスケア（商品名）などの架橋アクリレート系繊維を使用することができる。図３は、上記架橋アクリレート系繊維（東洋紡社製  Ｎ−３８Ｓ）と、従来の温熱具に使用されているＢ型シリカゲルとの２０℃、６５％ＲＨにおける吸湿率を比較している。また、図４は、これら両者をオーブンレンジ（松下電気社製  ナショナルオーブンレンジ  ＮＥ−ＫＣ６６）で電磁誘導加熱した場合の経時的温度変化を示し、図５は、加熱後、２０℃、６５％ＲＨの恒温恒湿状態における、これら両者の経時的温度変化を示している。すなわち、架橋アクリレート系繊維は、Ｂ型シリカゲルをしのぐ吸湿率を持ち、電磁誘導加熱によってＢ型シリカゲルと略同等に加熱することができる。また、加熱後の温度保持能力においても、架橋アクリレート系繊維は、Ｂ型シリカゲルと略同等の性能を発揮することができる。しかも、同容量で比較した場合、Ｂ型シリカゲルの約２６０ｇに対し、架橋アクリレート系繊維は約５２ｇと軽量なため、この架橋アクリレート系繊維を吸湿性繊維として構成した温熱具１は、同性能で約１／５に軽量化を図れることができる。
【００１７】
この架橋アクリレート系繊維の場合、具体的なものとしては、ヒドラジン架橋による窒素含有量の増加が１．０重量％〜８．０重量％である架橋アクリレート系繊維であって、残存ニトリル基の一部に１．０ｍｍｏｌ／ｇ〜４．５ｍｍｏｌ／ｇの塩型カルボキシル基が導入され、残部にアミド基が導入されており、引張り強度が１ｇ／ｄ以上、限界酸素指数が２４以上および滅菌率が９０％以上の吸放湿性繊維が好ましいものとして挙げられる。
【００１８】
上記架橋アクリレート系繊維は、アクリル系繊維にヒドラジン処理により架橋結合を導入して窒素含有量の増加を１重量％〜８重量％の範囲内に調整し、加水分解反応により残存しているニトリル基の１．０ｍｍｏｌ／ｇ〜４．５ｍｍｏｌ／ｇにカルボキシル基を導入し、残部にアミド基を導入し、次いでこのカルボキシル基を塩型にすることによって得ることができる。
【００１９】
最良の吸湿性繊維であるこの架橋アクリレート系繊維について、以下に具体的に説明する。
【００２０】
上記架橋アクリレート系繊維の原料繊維としては、アクリロニトリル（以下、ＡＮという）を４０重量％以上、好ましくは５０重量％以上含有するＡＮ系重合体により形成された繊維が挙げられる。かかる原料アクリル系繊維は、短繊維、トウ、糸、編織物、不織布などいずれの形態でもよく、製造工程中途品や廃繊維などであってもよい。ＡＮ系重合体は、ＡＮ単独重合体、ＡＮと他のモノマーとの共重合体のいずれでもよい。他のモノマーとしては、ハロゲン化ビニルおよびハロゲン化ビニリデン；（メタ）アクリル酸エステル；メタリルスルホン酸、ｐ−スチレンスルホン酸などのスルホン酸含有モノマーおよびその塩；（メタ）アクリル酸、イタコン酸などのカルボン酸含有モノマーおよびその塩；アクリルアミド、スチレン、酢酸ビニルなどのその他のモノマーが挙げられる。
【００２１】
アクリル系繊維に、ヒドラジン架橋を導入する方法としては、濃度６％〜８０％のヒドラジン水溶液中、温度５０℃〜１２０℃で、１〜５時間処理する方法が好ましいものとして挙げられる。窒素含有量の増加とは、原料アクリル系繊維の窒素含有量に比べヒドラジン架橋アクリル繊維の窒素含有量を増加させることをいう。ヒドラジンとしては、水加ヒドラジン、硫酸ヒドラジン、塩酸ヒドラジン、硝酸ヒドラジン、臭素酸ヒドラジンなどが挙げられる。
【００２２】
加水分解反応によりヒドラジン架橋されずに残存しているニトリル基量の１．０ｍｍｏｌ／ｇ〜４．５ｍｍｏｌ／ｇにカルボキシル基を導入し、残部にアミド基を導入する方法としては、アルカリ金属水酸化物、アンモニアなどの塩基性水溶液；硝酸、硫酸、塩酸などの鉱酸の水溶液を含浸させた状態で、またはこの水溶液に原料繊維を浸漬した状態で加熱処理する手段が挙げられる。なお、前記架橋結合の導入と同時に加水分解反応を行うこともできる。また、酸で加水分解した場合にはカルボキシル基を塩型に変換する必要がある。
【００２３】
カルボキシル基を塩型にする方法としては、上述した加水分解繊維を下記に例示する各種の塩型の水酸化物または塩の水溶液に浸漬し、その後水洗、乾燥する方法が好適に用いられる。カルボキシル基の塩型としては、Ｌｉ、Ｎａ、Ｋなどのアルカリ金属、Ｂｅ、Ｍｇ、Ｃａ、Ｂａなどのアルカリ土類金属、Ｃｕ、Ｚｎ、Ａｌ、Ｍｎ、Ａｇ、Ｆｅ、Ｃｏ、Ｎｉなどの他の金属、ＮＨ4 、アミンなどの有機の陽イオンを挙げることができる。
【００２４】
この架橋アクリレート系繊維は、吸湿性のみならず放湿性にも優れているので、この架橋アクリレート系繊維から構成された温熱具１を電磁誘導加熱すると、発生した蒸発熱が温熱具１から逃げやすくなり、蒸発熱が温熱として温熱具１に蓄熱され難くなることが懸念される。したがって、温熱具１としては、図６に示すように、袋体３に収納して電磁誘導加熱するようになされたものであってもよい。この場合、温熱具１を袋体３に入れて電磁誘導加熱することで、温熱具１を構成する架橋アクリレート系繊維から蒸発熱が逃げるのを最小限に抑えて温熱具１に充分な温熱を蓄熱することができる。なお、この袋体３としては、温熱具１を電磁誘導加熱する際に、この温熱具１から蒸発熱が逃げて温熱が蓄熱されるのを防止することができるものであれば、特にその素材や形状などは限定されるものではなく、硬質の容器などであってもよい。
【００２５】
また、このような袋体３などを用いることなく、上記架橋アクリレート系繊維に加えて、通気性および防湿性を有する通気防湿性繊維を含んだものを用いてもよい。この通気防湿性繊維としては、例えば、ポリプロピレン繊維やポリエステル繊維などが挙げられる。これら通気防湿性繊維の形状としては、中空繊維などの空隙率が大きくなされたものを用いることが好ましい。
【００２６】
この通気防湿性繊維は、上記架橋アクリレート系繊維と単に混合または混紡することによって温熱具１を構成するようになされたものであってもよいし、図７に示すように、上記架橋アクリレート系繊維を含む温熱層１１と通気防湿性繊維を含む保温層１２とによって構成された二層構造の温熱具１ａであってもよい。
【００２７】
この図７に示す二層構造の温熱具１ａの場合、図８に示すように、保温層１２が外側となるようにロール状に丸めた状態にして立てると、外部に露出する温熱層１１は、上面の渦巻き状の部分だけに止めることができる。したがって、電磁誘導加熱する際、温熱層１１から蒸発熱が逃げるのを最小限に抑えて温熱具１ａに充分な温熱を蓄熱することができる。また、身体２の患部に当接して使用する際には、温熱層１１の面を肌に当接することで、温熱具１ａに蓄熱された温熱で直接患部を温めることができる。
【００２８】
また、図９に示すように、上記温熱層１１と保温層１２との二層構造によって、一端が閉じられた筒状となされた温熱具１ｂを構成したものであってもよい。この温熱具１ｂは、図１０（ａ）に示すように、保温層１２が外側となるようにして電磁誘導加熱することで、温熱層１１から蒸発熱が逃げるのを最小限に抑えて温熱具１ｂに充分な温熱を蓄熱することができる。また、温熱を蓄熱した後の温熱具１ｂは、１０（ｃ）に示すように、温熱層１１が外側となるようにすることで、この温熱層１１の面を肌に当接することができ、温熱具１ｂに蓄熱された温熱で直接患部を温めることができる。
【００２９】
さらに、上記温熱層１１を構成する架橋アクリレート系繊維は、染色が困難なため、原材料そのままでの使用となるが、上記したように通気防湿性繊維と併用することで、所望の色にすることができ、意匠性の向上を図ることができる。
【００３０】
なお、本実施の形態では、身体２の首回りに使用する温熱具１について述べているが、この温熱具１としては、特に首周りに使用するものに限定されるものではなく、腰用、膝用など、身体２の患部に応じて適宜形状に縫製加工されたものを使用することができる。
【００３１】
この温熱具１は、吸湿性繊維を編織物、不織布などのシート状に縫製加工して構成しているので、肌当たりも良く、軽量で薄く構成でき、形状安定性にも優れ、身体に沿った形状にすることができる。
【００３２】
また、この温熱具１は、上記図３ないし図５に示すように、吸湿性繊維が、Ｂ型シリカゲルと略同等の性能を発揮することができるので、優れた温熱効果を得ることができる。
【００３３】
さらに、吸湿性繊維に通気防湿性繊維を併用した場合には、電磁誘導加熱による吸湿性繊維の蓄熱効果を高めることができ、より一層優れた温熱効果を発揮させることが可能となる。
【００３４】
【発明の効果】
以上述べたように、本発明によると、身体の患部を温める温熱具は、吸湿性を有する吸湿性繊維を、身体の患部適宜箇所に合わせて縫製加工して構成しているので、肌当たりも良く、軽量で、薄く、形状安定性にも優れ、身体に沿った形状とすることができる。また、この温熱具を構成する吸湿性繊維は、気温２０℃、相対湿度５０％と、気温２０℃、相対湿度９５％とにおける吸湿量差が３０ｇ／ｍ2 以上の吸湿性を有しており、充分な吸湿性を有するため、電磁誘導加熱によって充分な蒸発熱を発生することができ、優れた温熱効果を発揮することができる。
【００３５】
また、本発明によると、電磁誘導加熱による蒸発熱の逃げを防止して温熱具に温熱を効率よく蓄熱することができ、より一層優れた温熱効果を発揮させることが可能となる。
【図面の簡単な説明】
【図１】本発明に係る温熱具の全体構成の概略を示す斜視図である。
【図２】本発明に係る温熱具の使用状態を示す斜視図である。
【図３】本発明に係る温熱具に使用される吸湿性繊維と、Ｂ型シリカゲルとの吸湿性を比較するグラフである。
【図４】本発明に係る温熱具に使用される吸湿性繊維と、Ｂ型シリカゲルとの電磁誘導加熱による経時的温度変化を示すグラフである。
【図５】本発明に係る温熱具に使用される吸湿性繊維と、Ｂ型シリカゲルとを電磁誘導加熱した後の恒温恒湿状態における経時的温度変化を示すグラフである。
【図６】本発明に係る温熱具の他の実施の形態を示す斜視図である。
【図７】本発明に係る温熱具のさらに他の実施の形態を示す断面図である。
【図８】図７に係る温熱具の電磁誘導加熱時の状態を示す斜視図である。
【図９】本発明に係る温熱具のさらに他の実施の形態を示す断面図である。
【図１０】（ａ）ないし（ｃ）は図９に示す温熱具の使用状態を示す斜視図である。
【符号の説明】
１  温熱具
１１  温熱層
１２  保温層
２  身体
３  袋体（収納体）
【図１】
0004715004.tif 000002
【図２】
0004715004.tif 000003
【図３】
0004715004.tif 000004
【図４】
0004715004.tif 000005
【図５】
0004715004.tif 000006
【図６】
0004715004.tif 000007
【図７】
0004715004.tif 000008
【図８】
0004715004.tif 000009
【図９】
0004715004.tif 000010
【図１０】
0004715004.tif 000011